(57)【要約】【課題】高い摺動性、耐衝撃性を有し、なおかつ、引張強度の優れた成形品を得ることができる樹脂組成物を提供する。【解決手段】芳香族ポリエーテルケトン樹脂（Ｉ）及びフッ素樹脂（ＩＩ）を含む樹脂組成物であって、前記組成物中のナトリウムの量が前記組成物に対して１２０ｐｐｍ以下またはカルシウムの量が前記組成物に対して１５ｐｐｍ以下であることを特徴とする樹脂組成物。【選択図】    なし【特許請求の範囲】
【請求項１】
芳香族ポリエーテルケトン樹脂（Ｉ）及びフッ素樹脂（ＩＩ）を含む樹脂組成物であって、
前記組成物中のナトリウムの量が前記組成物に対して１２０ｐｐｍ以下またはカルシウムの量が前記組成物に対して１５ｐｐｍ以下であることを特徴とする樹脂組成物。
【請求項２】
組成物中のナトリウムの量が前記組成物に対して１２０ｐｐｍ以下であり、かつカルシウムの量が前記組成物に対して１５ｐｐｍ以下である請求項１記載の樹脂組成物。
【請求項３】
フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体である請求項１又は２記載の樹脂組成物。
【請求項４】
芳香族ポリエーテルケトン樹脂（Ｉ）とフッ素樹脂（ＩＩ）との質量比（Ｉ）：（ＩＩ）が９９：１〜３０：７０である請求項１、２又は３記載の樹脂組成物。
【請求項５】
芳香族ポリエーテルケトン樹脂（Ｉ）とフッ素樹脂（ＩＩ）との溶融粘度比（Ｉ）／（ＩＩ）が０．０１〜５．０である請求項１、２、３又は４記載の樹脂組成物。
【請求項６】
フッ素樹脂（ＩＩ）の融点が２３０〜３５０℃である請求項１、２、３、４又は５記載の樹脂組成物。
【請求項７】
芳香族ポリエーテルケトン樹脂（Ｉ）は、ポリエーテルエーテルケトンである請求項１、２、３、４、５又は６記載の樹脂組成物。
【請求項８】
請求項１、２、３、４、５、６又は７記載の樹脂組成物を成形して得られることを特徴とするペレット。
【請求項９】
成形後に滑剤が添加された請求項８記載のペレット。
【請求項１０】
請求項１、２、３、４、５、６又は７記載の樹脂組成物、若しくは、請求項８又は９記載のペレットから形成されることを特徴とする成形品。
【請求項１１】
請求項１、２、３、４、５、６又は７記載の樹脂組成物、若しくは、請求項８又は９記載のペレットにより被覆されることを特徴とする電線。
【請求項１２】
請求項１、２、３、４、５、６又は７記載の樹脂組成物を製造するための製造方法であって、
ナトリウムの量が前記組成物に対して１２０ｐｐｍ以下またはカルシウムの量が前記組成物に対して１５ｐｐｍ以下となるように、芳香族ポリエーテルケトン樹脂（Ｉ）及びフッ素樹脂（ＩＩ）の組み合わせを選択する工程、及び、芳香族ポリエーテルケトン樹脂（Ｉ）及びフッ素樹脂（ＩＩ）を混練する工程を含む製造方法。
【発明の詳細な説明】
【技術分野】
【０００１】
本発明は、樹脂組成物および成形品に関する。
【背景技術】
【０００２】
近年、軽量化や低コスト化を目的に、金属部品を樹脂化する検討が活発に行われ、ポリアミド系樹脂、ポリカーボネート系樹脂、ポリアセタール系樹脂等の熱可塑性樹脂を使用した自動車部品、工業部品又は電気電子部品が実用化されている。ギア、ベアリングリテーナ等の摺動用途においても、金属製摺動部材から樹脂製摺動部材への置換が進みつつあるが、高加重・高温・高速回転等の条件で使用される摺動部材には上記のような熱可塑性樹脂では摺動性が不充分であり、摩耗、溶融、割れ、欠け等の問題が発生することがあった。
【０００３】
一方、フッ素樹脂は、摺動性、耐熱性、耐品性、耐溶剤性、耐候性、柔軟性、電気的性質等の特性に優れ、自動車、産業機械、ＯＡ機器、電気電子機器等の幅広い分野で使用されており、とりわけ摺動性に優れており、その低い摩擦係数は樹脂の中でも突出している。しかしながら、結晶性の耐熱性熱可塑性樹脂に比べ、機械的特性や荷重たわみ温度で示されるような物理的な耐熱性に劣る場合が多く、また非晶性の耐熱性熱可塑性樹脂に比べて寸法安定性に劣っている場合があり、使用範囲が限定されているのが実情であった。
【０００４】
そこで、特許文献１では、低い動摩擦係数及び高い限界ＰＶ値を兼ね備えた成形品を得ることができる樹脂組成物として、芳香族ポリエーテルケトン樹脂（Ｉ）及びフッ素樹脂（ＩＩ）を含む樹脂組成物であって、フッ素樹脂（ＩＩ）は、テトラフルオロエチレン及び下記の一般式（１）
ＣＦ２＝ＣＦ−Ｒｆ１ （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体であり、芳香族ポリエーテルケトン樹脂（Ｉ）とフッ素樹脂（ＩＩ）との質量比（Ｉ）：（ＩＩ）が９５：５〜５０：５０であり、フッ素樹脂（ＩＩ）が芳香族ポリエーテルケトン樹脂（Ｉ）中に粒子状に分散しており、フッ素樹脂（ＩＩ）の平均分散粒子径が３．０μｍ以下であることを特徴とする樹脂組成物が提案されている。
【０００５】
特許文献２では、柔軟性に優れ、耐酸性が高く、また、電気特性に優れた成形品を得ることができる樹脂組成物として、芳香族ポリエーテルケトン樹脂（Ｉ）及びフッ素樹脂（ＩＩ）を含む樹脂組成物であって、芳香族ポリエーテルケトン樹脂（Ｉ）とフッ素樹脂（ＩＩ）との質量比（Ｉ）：（ＩＩ）が５０：５０〜１０：９０であることを特徴とする樹脂組成物が提案されている。
【０００６】
更に、特許文献３では、厚み１．５ｍｍ以下の薄肉部を有する薄肉成形体を形成するための難燃性熱可塑性樹脂組成物であって、アリーレン基とエーテル基とカルボニル基とで構成された繰り返し単位を含む熱可塑性樹脂（Ａ）と、熱可塑性フッ素樹脂（Ｂ）とを含んでおり、熱可塑性樹脂（Ａ）と熱可塑性フッ素樹脂（Ｂ）との重量割合が、前者／後者＝８０／２０〜９９／１であり、熱可塑性フッ素樹脂（Ｂ）が熱可塑性樹脂（Ａ）中に粒子状に分散し、分散相を形成しており、分散相の平均粒子径が３μｍ以下である難燃性熱可塑性樹脂組成物が提案されている。
【先行技術文献】
【特許文献】
【０００７】
【特許文献１】国際公開第２０１２／００５１３３号
【特許文献２】国際公開第２０１４／０２４６７１号
【特許文献３】国際公開第２０１４／０３４４９３号
【発明の概要】
【発明が解決しようとする課題】
【０００８】
特許文献１〜３に記載された従来の技術においては、成形品の摺動性、耐衝撃性等を向上させる目的で開発がすすめられていたが、得られる成形品の引張強度に着目した検討は行われていなかった。本発明の目的は、高い摺動性、耐衝撃性を有し、なおかつ、引張強度の優れた成形品を得ることができる樹脂組成物を提供することにある。
【課題を解決するための手段】
【０００９】
本発明者らが鋭意検討した結果、驚くべきことに、成形品の材料に含まれるナトリウムの量およびカルシウムの量が最終製品の引張強度に影響していることを見出し、本発明を完成するに至った。
【００１０】
すなわち、本発明は、芳香族ポリエーテルケトン樹脂（Ｉ）及びフッ素樹脂（ＩＩ）を含む樹脂組成物であって、上記組成物中のナトリウムの量が上記組成物に対して１２０ｐｐｍ以下またはカルシウムの量が上記組成物に対して１５ｐｐｍ以下であることを特徴とする樹脂組成物である。
【００１１】
本発明の樹脂組成物は、組成物中のナトリウムの量が上記組成物に対して１２０ｐｐｍ以下であり、かつカルシウムの量が上記組成物に対して１５ｐｐｍ以下であることが好ましい。
【００１２】
上記フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体であることが好ましい。
【００１３】
本発明の樹脂組成物は、芳香族ポリエーテルケトン樹脂（Ｉ）とフッ素樹脂（ＩＩ）との質量比（Ｉ）：（ＩＩ）が９９：１〜３０：７０であることが好ましい。
【００１４】
本発明の樹脂組成物は、芳香族ポリエーテルケトン樹脂（Ｉ）とフッ素樹脂（ＩＩ）との溶融粘度比（Ｉ）／（ＩＩ）が０．０１〜５．０であることが好ましい。
【００１５】
上記フッ素樹脂（ＩＩ）の融点は２３０〜３５０℃であることが好ましい。
【００１６】
上記芳香族ポリエーテルケトン樹脂（Ｉ）は、ポリエーテルエーテルケトンであることが好ましい。
【００１７】
本発明はまた、上記樹脂組成物を成形して得られるペレットでもある。また、上記ペレットは、成形後に滑剤が添加されたものであることも好ましい。
【００１８】
本発明は更に、上記樹脂組成物、若しくは、上記ペレットから形成されることを特徴とする成形品でもある。本発明はまた、上記樹脂組成物、若しくは、上記ペレットにより被覆されることを特徴とする電線でもある。
【００１９】
本発明はそして、上記樹脂組成物を製造するための製造方法であって、ナトリウムの量が上記組成物に対して１２０ｐｐｍ以下またはカルシウムの量が上記組成物に対して１５ｐｐｍ以下となるように、芳香族ポリエーテルケトン樹脂（Ｉ）及びフッ素樹脂（ＩＩ）の組み合わせを選択する工程、及び、芳香族ポリエーテルケトン樹脂（Ｉ）及びフッ素樹脂（ＩＩ）を混練する工程を含む製造方法でもある。
【発明の効果】
【００２０】
本発明の樹脂組成物は、上記の構成を有することから、高い摺動性、耐衝撃性を有し、なおかつ、優れた引張強度を示す成形品を得ることができる。本発明の成形品は、上記の構成を有することから、高い摺動性、耐衝撃性を有し、なおかつ、優れた引張強度を示す。
【発明を実施するための形態】
【００２１】
以下、本発明を具体的に説明する。
本発明者らは、芳香族ポリエーテルケトン樹脂とフッ素樹脂とを含む樹脂組成物から得られる成形品の引張強度を向上すべく鋭意検討したところ、組成物に含まれる特定の金属種の濃度を低減することで、得られる成形品の引張強度を向上できることを見出し、本発明を完成するに至った。
【００２２】
本発明の樹脂組成物は、組成物中のナトリウムの量が上記組成物に対して１２０ｐｐｍ以下またはカルシウムの量が上記組成物に対して１５ｐｐｍ以下であることを特徴とする。本発明の樹脂組成物は、組成物中のナトリウム又はカルシウムの量が特定の範囲であることによって、この樹脂組成物から得られる成形品の引張強度を優れたものとすることができる。
本発明の樹脂組成物は、カルシウムの量が上記組成物に対して１５ｐｐｍ以下であることが好ましい。
また、本発明の樹脂組成物は、組成物中のナトリウムの量が上記組成物に対して１２０ｐｐｍ以下、かつカルシウムの量が上記組成物に対して１５ｐｐｍ以下であることも好ましい。
上記ナトリウムの量は、組成物に対して１００ｐｐｍ以下であることがより好ましく、８０ｐｐｍ以下であることが更に好ましく、５０ｐｐｍ以下であることが更により好ましく、４０ｐｐｍ以下であることが特に好ましく、３０ｐｐｍ以下であることが殊更に好ましく、２０ｐｐｍ以下であることが最も好ましい。下限は０ｐｐｍであってよいが、０．５ｐｐｍであってもよい。
上記カルシウムの量は、組成物に対して１０ｐｐｍ以下であることがより好ましく、８ｐｐｍ以下であることが更に好ましく、６ｐｐｍ以下であることが更により好ましく、５ｐｐｍ以下であることが特に好ましく、４ｐｐｍ以下であることが最も好ましい。下限は０ｐｐｍであってよいが、０．５ｐｐｍであってもよい。
【００２３】
上記樹脂組成物に含まれるナトリウム及びカルシウムの量は、試料１ｇを６００℃で灰化したのち、残渣を塩酸に溶解し、その溶液についてＩＣＰ発光分析を行うことにより測定することができる。
【００２４】
本発明の樹脂組成物は、芳香族ポリエーテルケトン樹脂（Ｉ）及びフッ素樹脂（ＩＩ）を含む。
【００２５】
芳香族ポリエーテルケトン樹脂（Ｉ）は、アリーレン基とエーテル基［−Ｏ−］とカルボニル基［−Ｃ（＝Ｏ）−］とで構成された繰り返し単位を含んでいる限り特に制限されず、例えば、下記式（ａ１）〜（ａ５）のいずれかで表される繰り返し単位を含んでいる。
［−Ａｒ−Ｏ−Ａｒ−Ｃ（＝Ｏ）−］ （ａ１）
［−Ａｒ−Ｏ−Ａｒ−Ｃ（＝Ｏ）−Ａｒ−Ｃ（＝Ｏ）−］ （ａ２）
［−Ａｒ−Ｏ−Ａｒ−Ｏ−Ａｒ−Ｃ（＝Ｏ）−］ （ａ３）
［−Ａｒ−Ｏ−Ａｒ−Ｃ（＝Ｏ）−Ａｒ−Ｏ−Ａｒ−Ｃ（＝Ｏ）−Ａｒ−Ｃ（＝Ｏ）−］（ａ４）
［−Ａｒ−Ｏ−Ａｒ−Ｏ−Ａｒ−Ｃ（＝Ｏ）−Ａｒ−Ｃ（＝Ｏ）−］ （ａ５）
（式中、Ａｒは置換基を有していてもよい２価の芳香族炭化水素環基を表す）
Ａｒで表される２価の芳香族炭化水素環基としては、例えば、フェニレン基（ｏ−、ｍ−、又はｐ−フェニレン基など）、ナフチレン基などの炭素数が６〜１０のアリーレン基、ビフェニレン基（２，２’−ビフェニレン基、３，３’−ビフェニレン基、４，４’−ビフェニレン基など）などのビアリーレン基（各アリーレン基の炭素数は６〜１０）、ｏ−、ｍ−又はｐ−ターフェニレン基などのターアリーレン基（各アリーレン基の炭素数は６〜１０）などが例示できる。これらの芳香族炭化水素環基は、置換基、例えば、ハロゲン原子、アルキル基（メチル基などの直鎖上又は分岐鎖状の炭素数１〜４のアルキル基など）、ハロアルキル基、ヒドロキシル基、アルコキシ基（メトキシ基などの直鎖状又は分岐鎖状の炭素数１〜４のアルコキシ基など）、メルカプト基、アルキルチオ基、カルボキシル基、スルホ基、アミノ基、Ｎ−置換アミノ基、シアノ基などを有していてもよい。なお、繰り返し単位（ａ１）〜（ａ５）において、各Ａｒの種類は、互いに同一であってもよく、異なっていてもよい。
好ましいＡｒは、フェニレン基（例えば、ｐ−フェニレン基）、ビフェニレン基（例えば、４，４’−ビフェニレン基）である。
【００２６】
繰り返し単位（ａ１）を有する樹脂としては、ポリエーテルケトン（例えば、Ｖｉｃｔｒｅｘ社製「ＰＥＥＫ−ＨＴ」）などが例示できる。繰り返し単位（ａ２）を有する樹脂としては、ポリエーテルケトンケトン（例えば、Ａｒｋｅｍａ＋Ｏｘｆｏｒｄ  Ｐｅｒｆｏｒｍａｎｃｅ  Ｍａｔｅｒｉａｌ社製「ＰＥＫＫ」）などが例示できる。繰り返し単位（ａ３）を有する樹脂としては、ポリエーテルエーテルケトン（例えば、Ｖｉｃｔｒｅｘ社製「ＶＩＣＴＲＥＸ  ＰＥＥＫ」、Ｅｖｏｎｉｋ社製「Ｖｅｓｔａｋｅｅｐ（登録商標）」、ダイセル・エボニック社製「Ｖｅｓｔａｋｅｅｐ−Ｊ」、Ｓｏｌｖａｙ  Ｓｐｅｃｉａｌｉｔｙ  Ｐｏｌｙｍｅｒｓ社製「ＫｅｔａＳｐｉｒｅ（登録商標）」）、ポリエーテル−ジフェニル−エーテル−フェニル−ケトン−フェニル（例えば、Ｓｏｌｖａｙ  Ｓｐｅｃｉａｌｉｔｙ  Ｐｏｌｙｍｅｒｓ社製「Ｋａｄｅｌ（登録商標）」）などが例示できる。繰り返し単位（ａ４）を有する樹脂としては、ポリエーテルケトンエーテルケトンケトン（例えば、Ｖｉｃｔｒｅｘ社製「ＶＩＣＴＲＥＸ  ＳＴ」）などが例示できる。繰り返し単位（ａ５）を有する樹脂としては、ポリエーテルエーテルケトンケトンなどが例示できる。
アリーレン基とエーテル基とカルボニル基とで構成された繰り返し単位において、エーテルセグメント（Ｅ）とケトンセグメント（Ｋ）との割合は、例えば、Ｅ／Ｋ＝０．５〜３であり、好ましくは１〜２．５程度である。エーテルセグメントは分子鎖に柔軟性を付与し、ケトンセグメントは分子鎖に剛直性を付与するため、エーテルセグメントが多いほど結晶化速度は速く、最終的に到達可能な結晶化度も高くなり、ケトンセグメントが多いほどガラス転移温度及び融点が高くなる傾向にある。
これらの芳香族ポリエーテルケトン樹脂（Ｉ）は、単独で又は二種以上組み合わせて使用できる。
【００２７】
これらの芳香族ポリエーテルケトン樹脂（Ｉ）のうち、繰り返し単位（ａ１）〜（ａ４）のいずれかを有する芳香族ポリエーテルケトン樹脂が好ましい。例えば、上記芳香族ポリエーテルケトン樹脂（Ｉ）としては、ポリエーテルケトン、ポリエーテルエーテルケトン、ポリエーテルケトンケトン及びポリエーテルケトンエーテルケトンケトンからなる群より選択される少なくとも１種の樹脂であることが好ましい。更には、ポリエーテルケトン及びポリエーテルエーテルケトンからなる群より選択される少なくとも１種の樹脂であることがより好ましい。
特に、ガラス転移温度及び融点の高さと、結晶化速度の速さとのバランスに優れる点から、繰り返し単位（ａ３）を有する芳香族ポリエーテルケトン樹脂が好ましく、ポリエーテルエーテルケトンであることが更に好ましい。
【００２８】
上記芳香族ポリエーテルケトン樹脂（Ｉ）は、６０ｓｅｃ−１、３９０℃における溶融粘度が０．０１〜４．０ｋＮｓｍ−２であることが好ましい。溶融粘度が上記範囲であることにより、加工特性が向上し、更に、引張強度に優れた成形品が得られる。溶融粘度のより好ましい下限は０．０５ｋＮｓｍ−２であり、更に好ましくは０．０８ｋＮｓｍ−２であり、更により好ましくは０．１０ｋＮｓｍ−２であり、特に好ましくは０．１５ｋＮｓｍ−２であり、最も好ましくは０．２５ｋＮｓｍ−２である。溶融粘度のより好ましい上限は３．５ｋＮｓｍ−２であり、更に好ましくは３．０ｋＮｓｍ−２であり、更により好ましくは２．８ｋＮｓｍ−２であり、特に好ましくは２．５ｋＮｓｍ−２であり、最も好ましくは２．３ｋＮｓｍ−２である。
上記芳香族ポリエーテルケトン樹脂（Ｉ）の溶融粘度は、ＡＳＴＭ  Ｄ３８３５に準拠して測定する。
【００２９】
上記芳香族ポリエーテルケトン樹脂（Ｉ）は、ガラス転移温度が１３０℃以上であることが好ましい。より好ましくは、１３５℃以上であり、更に好ましくは、１４０℃以上である。上記範囲のガラス転移温度であることによって、耐熱性に優れた樹脂組成物を得ることができる。上記ガラス転移温度は、示差走査熱量測定（ＤＳＣ）装置によって測定される。
【００３０】
上記芳香族ポリエーテルケトン樹脂（Ｉ）は、融点が３００℃以上であることが好ましい。より好ましくは、３２０℃以上である。上記範囲の融点であることによって、得られる成形品の耐熱性を向上させることができる。上記融点は、示差走査熱量測定（ＤＳＣ）装置によって測定される。
【００３１】
上記芳香族ポリエーテルケトン樹脂（Ｉ）中のナトリウムの量は、樹脂（Ｉ）に対して３００ｐｐｍ以下であることが好ましく、２００ｐｐｍ以下であることがより好ましく、１５０ｐｐｍ以下であることが更に好ましく、１００ｐｐｍ以下であることが更により好ましく、５０ｐｐｍ以下であることが特に好ましい。
また、上記芳香族ポリエーテルケトン樹脂（Ｉ）中のカルシウムの量は、樹脂（Ｉ）に対して３０ｐｐｍ以下であることが好ましく、２５ｐｐｍ以下であることがより好ましく、２０ｐｐｍ以下であることが更に好ましく、１５ｐｐｍ以下であることが更により好ましく、１０ｐｐｍ以下であることが特に好ましく、５ｐｐｍ以下であることが最も好ましい。
なお、上記芳香族ポリエーテルケトン樹脂（Ｉ）中のナトリウム及びカルシウムの量は、本発明の樹脂組成物を形成するための原料となる樹脂（Ｉ）中のナトリウム量及びカルシウム量を意味する。
【００３２】
上記フッ素樹脂（ＩＩ）は、例えば、少なくとも１種の含フッ素エチレン性単量体に基づく重合単位を有する重合体である。フッ素樹脂（ＩＩ）は、溶融加工性のフッ素樹脂であることが好ましい。フッ素樹脂（ＩＩ）としては、１種を用いてもよいし、２種以上を用いてもよい。
【００３３】
上記フッ素樹脂（ＩＩ）としては、例えば、テトラフルオロエチレン（ＴＦＥ）／ヘキサフルオロプロピレン（ＨＦＰ）共重合体、ＴＦＥ／ＨＦＰ／パーフルオロ（アルキルビニルエーテル）（ＰＡＶＥ）共重合体、ＴＦＥ／ＰＡＶＥ共重合体〔ＰＦＡ〕、エチレン（Ｅｔ）／ＴＦＥ共重合体、Ｅｔ／ＴＦＥ／ＨＦＰ共重合体、ポリクロロトリフルオロエチレン〔ＰＣＴＦＥ〕、クロロトリフルオロエチレン（ＣＴＦＥ）／ＴＦＥ共重合体、ＣＴＦＥ／ＴＦＥ／ＰＡＶＥ共重合体、Ｅｔ／ＣＴＦＥ共重合体、ＴＦＥ／フッ化ビニリデン（ＶｄＦ）共重合体、ＶｄＦ／ＨＦＰ／ＴＦＥ共重合体、ＶｄＦ／ＨＦＰ共重合体、ポリフッ化ビニリデン（ＰＶｄＦ）、ポリフッ化ビニル（ＰＶＦ）が挙げられる。また、溶融加工性であれば、低分子量のポリテトラフルオロエチレン（ＰＴＦＥ）を用いることも可能である。
上記ＰＡＶＥとしては、炭素数１〜６のアルキル基を有するものが好ましく、パーフルオロ（メチルビニルエーテル）、パーフルオロ（エチルビニルエーテル）、パーフルオロ（プロピルビニルエーテル）、パーフルオロ（ブチルビニルエーテル）等が挙げられる。
【００３４】
上記フッ素樹脂（ＩＩ）としては、テトラフルオロエチレン（ＴＦＥ）及び下記の一般式（１）：
ＣＦ２＝ＣＦ−Ｒｆ１      （１）
（式中、Ｒｆ１は、−ＣＦ３又は−ＯＲｆ２を表す。Ｒｆ２は、炭素数１〜５のパーフルオロアルキル基を表す。）で表されるパーフルオロエチレン性不飽和化合物の共重合体であることがより好ましい。上記Ｒｆ１が、−ＯＲｆ２である場合、上記Ｒｆ２は炭素数が１〜３のパーフルオロアルキル基であることが好ましい。上記フッ素樹脂（ＩＩ）を用いることによって、引張強度に優れた成形品を得ることができる。
【００３５】
一般式（１）で表されるパーフルオロエチレン性不飽和化合物としては、耐衝撃性、成形安定性、耐電圧特性等に一層優れた成形品を得ることができることから、ヘキサフルオロプロピレン（ＨＦＰ）、パーフルオロ（メチルビニルエーテル）（ＰＭＶＥ）、パーフルオロ（エチルビニルエーテル）（ＰＥＶＥ）及びパーフルオロ（プロピルビニルエーテル）（ＰＰＶＥ）からなる群より選択される少なくとも１種であることが好ましく、ヘキサフルオロプロピレン及びパーフルオロ（プロピルビニルエーテル）からなる群より選択される少なくとも１種であることがより好ましい。
上記フッ素樹脂（ＩＩ）としては、ＴＦＥとＨＦＰとの共重合体、又は、ＴＦＥとＨＦＰとＰＰＶＥとの共重合体であることが更に好ましい。
【００３６】
上記フッ素樹脂（ＩＩ）は、６０〜９９質量％のＴＦＥ及び１〜４０質量％の上記一般式（１）で表されるパーフルオロエチレン性不飽和化合物から構成されることが好ましい。上記フッ素樹脂（ＩＩ）を構成するＴＦＥの含有量の下限は、６８質量％がより好ましく、７２質量％が更に好ましく、７７質量％が特に好ましく、８３質量％が殊更に好ましい。上記フッ素樹脂（ＩＩ）を構成するＴＦＥの含有量の上限は、９８質量％がより好ましく、９７質量％が更に好ましい。
また、上記フッ素樹脂（ＩＩ）を構成する上記一般式（１）で表されるパーフルオロエチレン性不飽和化合物の含有量の下限は、２質量％がより好ましく、３質量％が更に好ましい。上記フッ素樹脂（ＩＩ）を構成する上記一般式（１）で表されるパーフルオロエチレン性不飽和化合物の含有量の上限は、３２質量％がより好ましく、２８質量％が更に好ましく、２３質量％が特に好ましく、１７質量％が殊更に好ましい。
上記フッ素樹脂（ＩＩ）は、ＴＦＥ及び一般式（１）で表されるパーフルオロエチレン性化合物のみからなる共重合体であることが好ましい。
【００３７】
上記フッ素樹脂（ＩＩ）は、６０ｓｅｃ−１、３９０℃における溶融粘度が０．２〜４．０ｋＮｓｍ−２であることが好ましい。溶融粘度が上記範囲であることにより、加工特性が向上し、耐衝撃性、成形安定性、耐電圧特性等に一層優れた成形品を得ることができる。溶融粘度のより好ましい下限は０．２５ｋＮｓｍ−２であり、更に好ましくは０．３ｋＮｓｍ−２であり、特に好ましくは０．３５ｋＮｓｍ−２であり、最も好ましくは０．４ｋＮｓｍ−２である。溶融粘度のより好ましい上限は３．７ｋＮｓｍ−２であり、更に好ましくは３．６ｋＮｓｍ−２であり、特に好ましくは３．５ｋＮｓｍ−２である。
上記フッ素樹脂（ＩＩ）の溶融粘度は、ＡＳＴＭ  Ｄ３８３５に準拠して測定する。
【００３８】
上記フッ素樹脂（ＩＩ）は、３７２℃、５０００ｇ荷重の条件下で測定したメルトフローレート（ＭＦＲ）が０．１〜１００ｇ／１０分であることが好ましく、０．５〜８０ｇ／１０分であることがより好ましく、０．５〜７０ｇ／１０分であることが更に好ましい。ＭＦＲが上記範囲であることにより、引張強度に一層優れた成形品を得ることができる。ＭＦＲの更により好ましい下限は０．７ｇ／１０分であり、特に好ましい下限は１．０ｇ／１０分であり、殊更に好ましい下限は１．５ｇ／１０分であり、最も好ましい下限は２．０ｇ／１０分である。ＭＦＲの更により好ましい上限は６０ｇ／１０分であり、特に好ましい上限は５０ｇ／１０分であり、殊更に好ましい上限は４５ｇ／１０分であり、最も好ましい上限は４０ｇ／１０分である。
上記フッ素樹脂（ＩＩ）のＭＦＲは、ＡＳＴＭ  Ｄ１２３８に準拠し、メルトインデクサーを用いて測定する。測定温度・荷重等の設定値は、個別のフッ素樹脂の規格（例えばＡＳＴＭ  Ｄ  ２１１６）を参照して決定する。
【００３９】
上記フッ素樹脂（ＩＩ）の融点は特に限定されないが、成形する際に用いる芳香族ポリエーテルケトン樹脂（Ｉ）が溶融する温度で既にフッ素樹脂（ＩＩ）が溶融していることが成形において好ましいため、上記芳香族ポリエーテルケトン樹脂（Ｉ）の融点以下の温度であることが好ましい。例えば、フッ素樹脂（ＩＩ）の融点は、２３０〜３５０℃であることが好ましく、２４０〜３１０℃であることがより好ましく、２４０〜３００℃であることが更に好ましい。フッ素樹脂（ＩＩ）の融点は、示差走査熱量測定（ＤＳＣ）装置を用いて、１０℃／分の速度で昇温したときの融解熱曲線における極大値に対応する温度として求めたものである。
【００４０】
上記フッ素樹脂（ＩＩ）中のナトリウムの量は、樹脂（ＩＩ）に対して１０ｐｐｍ以下であることが好ましく、３ｐｐｍ以下であることがより好ましい。
また、上記フッ素樹脂（ＩＩ）中のカルシウムの量は、樹脂（ＩＩ）に対して１０ｐｐｍ以下であることが好ましく、３ｐｐｍ以下であることがより好ましい。
なお、上記フッ素樹脂（ＩＩ）中のナトリウム及びカルシウムの量は、本発明の樹脂組成物を形成するための原料となる樹脂（ＩＩ）中のナトリウム量及びカルシウム量を意味する。
【００４１】
上記フッ素樹脂（ＩＩ）は、公知の方法によりフッ素ガス処理したものであってもよいし、アンモニア処理したものであってもよい。
【００４２】
本発明の樹脂組成物は、芳香族ポリエーテルケトン樹脂（Ｉ）及びフッ素樹脂（ＩＩ）を含むものであるため、この樹脂組成物から得られる成形品の摺動性、耐衝撃性等を優れたものとすることができる。
【００４３】
本発明の樹脂組成物は、芳香族ポリエーテルケトン樹脂（Ｉ）とフッ素樹脂（ＩＩ）との溶融粘度比（Ｉ）／（ＩＩ）（芳香族ポリエーテルケトン樹脂（Ｉ）／フッ素樹脂（ＩＩ））が０．０１〜５．０であることが好ましい。溶融粘度比（Ｉ）／（ＩＩ）を上記範囲とすることで、耐衝撃性、成形安定性、耐電圧特性等に一層優れた成形品を得ることができる。溶融粘度比（Ｉ）／（ＩＩ）の下限は、０．０２であることがより好ましく、０．０２５であることが更に好ましく、０．０３であることが特に好ましい。溶融粘度比（Ｉ）／（ＩＩ）の上限は、４．０であることがより好ましく、３．０であることが更に好ましく、２．５であることが特に好ましく、２．０であることが殊更に好ましく、１．８であることが最も好ましい。
【００４４】
本発明の樹脂組成物において、芳香族ポリエーテルケトン樹脂（Ｉ）とフッ素樹脂（ＩＩ）との質量比（Ｉ）：（ＩＩ）は特に限定されないが、例えば、９９：１〜３０：７０であることが好ましい。また、９５：５〜３５：６５であることがより好ましく、９５：５〜４０：６０であることが更に好ましい。
【００４５】
本発明の樹脂組成物は、フッ素樹脂（ＩＩ）が芳香族ポリエーテルケトン樹脂（Ｉ）中に粒子状に分散しており、フッ素樹脂（ＩＩ）の平均分散粒子径が３．０μｍ未満であることが好ましい。平均分散粒子径が３．０μｍ未満であることによって、耐衝撃性、成形安定性、耐電圧特性等に一層優れた成形品を製造することができる。
【００４６】
より高い特性を有する成形品を得ることができるとともに、成形性がより優れたものとなることから、フッ素樹脂（ＩＩ）の平均分散粒子径は２．０μｍ以下であることがより好ましく、更に好ましくは１．５μｍ以下であり、更により好ましくは１．０μｍ以下であり、特に好ましくは０．７μｍ以下であり、殊更に好ましくは０．５μｍ以下であり、最も好ましくは０．３μｍ以下である。平均分散粒子径の下限は特に限定されないが０．０１μｍであってよい。
【００４７】
本発明の樹脂組成物は、最大分散粒子径が１０μｍ以下であることが好ましい。最大分散粒子径が１０μｍ以下であると、機械的強度及び耐磨耗性が向上する。成形性がより優れたものとなり、機械的強度及び耐磨耗性が向上することから、フッ素樹脂（ＩＩ）の最大分散粒子径は５μｍ以下であることがより好ましく、１μｍ以下であることが更に好ましく、０．８μｍ以下であることが特に好ましく、０．７μｍ以下であることが更により好ましく、０．５μｍ以下であることが最も好ましい。
【００４８】
本発明の樹脂組成物において、フッ素樹脂（ＩＩ）の平均分散粒子径が０．３μｍ未満であり、且つ最大分散粒子径が０．８μｍ以下であることが好ましい。平均分散粒子径が０．３μｍ未満であり、且つ最大分散粒子径が０．８μｍ以下であると、耐衝撃性、成形安定性、耐電圧特性等に一層優れた成形品を得ることができる。
上記フッ素樹脂（ＩＩ）の最大分散粒子径は０．７μｍ以下であることがより好ましく、０．５μｍ以下であることが更に好ましい。
【００４９】
本発明の樹脂組成物において、フッ素樹脂（ＩＩ）の融点が２３０〜３５０℃であり、且つ芳香族ポリエーテルケトン樹脂（Ｉ）とフッ素樹脂（ＩＩ）との質量比（Ｉ）：（ＩＩ）が９９：１〜３０：７０であることが好ましい。フッ素樹脂（ＩＩ）融点が２３０〜３５０℃であり、且つ質量比（Ｉ）：（ＩＩ）が９９：１〜３０：７０であると、耐衝撃性、成形安定性、耐電圧特性等に一層優れた成形品を得ることができる。
本発明の樹脂組成物において、フッ素樹脂（ＩＩ）の融点が２４０〜３１０℃であり、且つ質量比（Ｉ）：（ＩＩ）が９５：５〜３５：６５であることがより好ましく、フッ素樹脂（ＩＩ）の融点が２４０〜３００℃であり、且つ質量比（Ｉ）：（ＩＩ）が９５：５〜４０：６０であることが更に好ましい。
【００５０】
本発明の樹脂組成物において、芳香族ポリエーテルケトン樹脂（Ｉ）とフッ素樹脂（ＩＩ）との溶融粘度比（Ｉ）／（ＩＩ）（芳香族ポリエーテルケトン樹脂（Ｉ）／フッ素樹脂（ＩＩ））が０．０１〜５．０であり、且つ芳香族ポリエーテルケトン樹脂（Ｉ）とフッ素樹脂（ＩＩ）との質量比（Ｉ）：（ＩＩ）が９９：１〜３０：７０であることが好ましい。溶融粘度比（Ｉ）／（ＩＩ）を０．０１〜５．０、且つ質量比（Ｉ）：（ＩＩ）を９９：１〜３０：７０とすることで、耐衝撃性、成形安定性、耐電圧特性等に一層優れた成形品を得ることができる。
本発明の樹脂組成物において、溶融粘度比（Ｉ）／（ＩＩ）が０．０２〜４．０であり、且つ質量比（Ｉ）：（ＩＩ）が９５：５〜３５：６５であることがより好ましく、溶融粘度比（Ｉ）／（ＩＩ）が０．０２５〜３．０であり、且つ質量比（Ｉ）：（ＩＩ）が９９：１〜３０：７０であることが更に好ましい。
【００５１】
上記樹脂組成物は、フッ素樹脂（ＩＩ）の平均分散粒子径が３．０μｍ未満であり、且つ芳香族ポリエーテルケトン樹脂（Ｉ）とフッ素樹脂（ＩＩ）との質量比（Ｉ）：（ＩＩ）が９９：１〜３０：７０であることが好ましい。フッ素樹脂（ＩＩ）の平均分散粒子径が３．０μｍ未満であり、且つ質量比（Ｉ）：（ＩＩ）が９９：１〜３０：７０であると、耐衝撃性、成形安定性、耐電圧特性等に一層優れた成形品を得ることができる。
上記樹脂組成物は、フッ素樹脂（ＩＩ）の平均分散粒子径が２．０μｍ以下であり、且つ質量比（Ｉ）：（ＩＩ）が９５：５〜３５：６５であることがより好ましく、フッ素樹脂（ＩＩ）の平均分散粒子径が１．５μｍ以下であり、且つ質量比（Ｉ）：（ＩＩ）が９５：５〜４０：６０であることが更に好ましい。
【００５２】
フッ素樹脂（ＩＩ）の平均分散粒子径及び最大分散粒子径は、溶融混練して得られた樹脂組成物のストランドより公知の方法で厚さ２０〜６０μｍの切片を切り出し、得られた切片を顕微鏡により観察し、得られた顕微鏡画像データを二値化処理することにより求めることができる。切片を切り出す方法としては、ミクロトーム等が例示できる。顕微鏡としては、共焦点レーザー顕微鏡や透過型電子顕微鏡（ＴＥＭ）が例示できる。
【００５３】
本発明の樹脂組成物は、芳香族ポリエーテルケトン樹脂（Ｉ）及びフッ素樹脂（ＩＩ）を含むものであるが、必要に応じて他の成分を含んでいてもよい。上記他の成分としては特に限定されないが、チタン酸カリウム等のウィスカ、ガラス繊維、アスベスト繊維、カーボン繊維、セラミック繊維、チタン酸カリウム繊維、アラミド繊維、その他の高強度繊維等の繊維状の強化材；タルク、マイカ、クレイ、カーボン粉末、グラファイト、ガラスビーズ等の無機充填材；着色剤；難燃剤等通常使用される無機又は有機の充填材；シリコーンオイル、二硫化モリブデン等の潤滑剤；顔料；カーボンブラック等の導電剤；ゴム等の耐衝撃性向上剤；ステアリン酸マグネシウム等の滑剤；ベンゾトリアゾール化合物等の紫外線吸収剤；窒化ホウ素などの発泡剤；その他の添加剤等を用いることができる。
これらの添加剤は、本願の効果を損なわない範囲で、原料の芳香族ポリエーテルケトン樹脂（Ｉ）に加えてもよく、原料のフッ素樹脂（ＩＩ）に加えてもよい。また、本願の効果を損なわない範囲で、芳香族ポリエーテルケトン樹脂（Ｉ）とフッ素樹脂（ＩＩ）を混練する際、溶融状態の原料に、サイドフィード方式等により添加してもよい。
【００５４】
本発明の樹脂組成物の形態は特に限定されないが、ペレットであってよい。すなわち、本発明の樹脂組成物を成形して得られるペレットも本発明の一つである。
本発明のペレットは、例えば、混練機を用いて芳香族ポリエーテルケトン樹脂（Ｉ）及びフッ素樹脂（ＩＩ）を混練した後、混練物を混練機から取り出して、その後、ペレットの形状に成形したものであってもよいし、混練機を用いて芳香族ポリエーテルケトン樹脂（Ｉ）及びフッ素樹脂（ＩＩ）を混練した後、混練機から溶融押出等により押出して成形したものであってもよい。
成形方法としては特に限定されないが、例えば、二軸押出機等を用いて溶融押出する方法等が挙げられる。
上記ペレットは、ペレットの形状に成形された後、後添加してもよい公知の成分を添加したものであってもよい。ペレットへの添加方法としては公知の方法が使用でき、ペレットにスプレー等で噴霧する方法、ペレットと添加物の粉末をドライブレンドする方法等が例示できる。例えば、上記ペレットは、成形後に滑剤（例えばステアリン酸マグネシウムなど）が添加されたものであってもよい。上記ペレットから形成された成形品は引張強度に優れる。
また、上記ペレットは、後添加してもよい公知の成分を添加した後にさらに混練してもよい。
【００５５】
また、発明者らは、芳香族ポリエーテルケトン樹脂（Ｉ）及びフッ素樹脂（ＩＩ）を混練する工程を含む樹脂組成物の製造方法にあたり、ナトリウムの量が１２０ｐｐｍ以下、または、カルシウムの量が合計で１５ｐｐｍ以下となるように、芳香族ポリエーテルケトン樹脂（Ｉ）及びフッ素樹脂（ＩＩ）の組み合わせを選択することで、より温和な混練条件下であっても、芳香族ポリエーテルケトン樹脂（Ｉ）中にフッ素樹脂（ＩＩ）を均一に分散せしめることを見出した。
原因は明らかではないが、ナトリウムの量が少ない又はカルシウムの量が少ない条件で混練する、すなわち、芳香族ポリエーテルケトン樹脂（Ｉ）及びフッ素樹脂（ＩＩ）を混練する工程を含む製造方法において、ナトリウムの量が１２０ｐｐｍ以下またはカルシウムの量が１５ｐｐｍ以下となるように、芳香族ポリエーテルケトン樹脂（Ｉ）及びフッ素樹脂（ＩＩ）の組み合わせを選択することによって混練性が良好になり、各樹脂に過度の負荷を与えなくても、フッ素樹脂（ＩＩ）が芳香族ポリエーテルケトン樹脂（Ｉ）中に均一に分散した樹脂組成物を得ることができる。また、温和な混練条件下であっても均一に混練することができるため、混練工程において樹脂に過度の負荷を与えずに混練することができ、高い摺動性、耐衝撃性を有し、なおかつ、引張強度が優れた樹脂組成物を得ることができる。
すなわち、ナトリウムの量が１２０ｐｐｍ以下、または、カルシウムの量が１５ｐｐｍ以下となるように、芳香族ポリエーテルケトン樹脂（Ｉ）及びフッ素樹脂（ＩＩ）の組み合わせを選択する工程、及び、芳香族ポリエーテルケトン樹脂（Ｉ）及びフッ素樹脂（ＩＩ）を混練する工程を含む樹脂組成物の製造方法も本発明の一つである。本発明の樹脂組成物は上記製造方法により好適に製造することができる。
また、上記製造方法により得られる樹脂組成物を成形して得られるペレット、及び、成形後に滑剤が添加されたペレットも本発明の一つである。
【００５６】
適切な組み合わせを選択する工程は、当業者にとって容易に実施可能な次の方法により実施することができる。
まず、芳香族ポリエーテルケトン樹脂（Ｉ）及びフッ素樹脂（ＩＩ）の各々について、上述した樹脂組成物と同じ方法でナトリウム及びカルシウムの含有量を測定することによって、ナトリウムの量およびカルシウムの量を決定する。なお、上記芳香族ポリエーテルケトン樹脂（Ｉ）及びフッ素樹脂（ＩＩ）のナトリウム及びカルシウムの含有量は、芳香族ポリエーテルケトン樹脂（Ｉ）またはフッ素樹脂（ＩＩ）と金属を含む公知の添加剤を溶融状態で混練する方法、芳香族ポリエーテルケトン樹脂（Ｉ）及びフッ素樹脂（ＩＩ）を水または有機溶媒で洗浄する方法、芳香族ポリエーテルケトン樹脂（Ｉ）及びフッ素樹脂（ＩＩ）を金属含有量の少ない芳香族ポリエーテルケトン樹脂（Ｉ）及びフッ素樹脂（ＩＩ）と溶融状態で混練することで希釈する方法等によって調整することもできる。
次に、芳香族ポリエーテルケトン樹脂（Ｉ）及びフッ素樹脂（ＩＩ）の量比を決定する。
そして、各樹脂のナトリウムの量、および、カルシウムの量と量比とから、最終的に得られる組成物のナトリウムの量、および、カルシウムの量を算出できる。
【００５７】
芳香族ポリエーテルケトン樹脂（Ｉ）とフッ素樹脂（ＩＩ）との混練は、配合ミル、バンバリーミキサー、加圧ニーダー、押出機等の混合機を用いて実施することができる。フッ素樹脂（ＩＩ）の平均分散粒子径を小さくすることができることから、混合機としては二軸押出機が好ましく、特にＬ／Ｄの大きいスクリュウ構成を有する二軸押出機が好ましい。二軸押出機のスクリュウ構成はＬ／Ｄ＝３５以上が好ましく、より好ましくはＬ／Ｄ＝４０以上であり、更に好ましくはＬ／Ｄ＝４５以上である。なお、Ｌ／Ｄは、スクリュウの有効長さ（Ｌ）／スクリュウ直径（Ｄ）である。
【００５８】
本発明の樹脂組成物は、芳香族ポリエーテルケトン樹脂（Ｉ）及びフッ素樹脂（ＩＩ）を、溶融状態で混練することにより製造してもよい。芳香族ポリエーテルケトン樹脂（Ｉ）とフッ素樹脂（ＩＩ）とを溶融状態で混練することによって、所望の分散状態を有する樹脂組成物を得ることができる。フッ素樹脂（ＩＩ）の分散状態は、得られる成形品の耐衝撃性、成形安定性、耐電圧特性等に影響を与えるので、成形品において所望の分散状態が得られるように、混練方法の選択は適切に行われるべきである。
【００５９】
上記混練時の温度としては、用いる芳香族ポリエーテルケトン樹脂（Ｉ）、フッ素樹脂（ＩＩ）の種類等によって適宜設定すればよいが、例えば、３６０〜４３０℃であることが好ましい。混練時間としては、通常、１０秒〜１時間である。
【００６０】
上述したとおり、本発明の樹脂組成物は、温和な混練条件下で混練しても、良好な分散状態を実現することができ、各樹脂に過度の負荷を与えることを回避できる。温和な混練条件としては、混練機の設定温度として３６０〜３８０℃を採用することができる。また、混練直後の樹脂温度により成形条件を定義することもできる。混練直後の樹脂温度は４２５℃以下であることが好ましく、４２０℃以下であることがより好ましく、４１５℃以下であることが更に好ましい。
【００６１】
上記他の成分は、芳香族ポリエーテルケトン樹脂（Ｉ）及びフッ素樹脂（ＩＩ）に予め添加して混合しておいてもよいし、芳香族ポリエーテルケトン樹脂（Ｉ）及びフッ素樹脂（ＩＩ）を配合するときに添加してもよい。
【００６２】
本発明の樹脂組成物又はペレットから形成される成形品も本発明の１つである。
【００６３】
本発明の樹脂組成物から形成される成形品は、電気電子・半導体分野においては、ＣＭＰリテーナリング、エッチングリング、シリコンウェハーキャリア、ＩＣチップトレイ等の半導体・液晶製造装置部品、絶縁フィルム、小型ボタン電池、ケーブルコネクタ、アルミ電解コンデンサー本体ケース；自動車分野においては、スラストワッシャー、オイルフィルター、オートエアコンコントロールユニットのギア、スロットルボディのギア、モーターコイルの電線被覆、ＡＢＳパーツ、ＡＴシールリング、ＭＴシフトフォークパット、ベアリング、シール、クラッチリング；産業分野においては、コンプレッサ部品、大量輸送システムのケーブル、コンベアベルトチェーン、油田開発機械用コネクタ、水圧駆動システムのポンプ部品（軸受け、ポートプレート、ピストンの玉継ぎ手）、歯車、ピストン用のシールリング；航空宇宙分野においては、航空機のキャビン内装部品、燃料パイプ保護材；及び食品・飲料製造設備部品や医療器具部品（滅菌器具、ガス・液体クロマトグラフ）などに使用することができる。
上記成形品の形状としては特に限定されず、例えば、シート状；フィルム状；ロッド状；パイプ状等の種々の形状にすることができる。
【００６４】
本発明の樹脂組成物から摺動部材用成形品を形成することも好適である。本発明の樹脂組成物から形成された摺動部材用成形品は、引張強度が優れるだけでなく、動摩擦係数も低いため、摺動部材として好適に利用することができる。また、フッ素樹脂（ＩＩ）を含有するものであるため、耐薬品性、耐候性、非粘着性、撥水性、電気特性等にも優れる。
上記摺動部材用成形品としては、特に限定されないが、例えば、シール材、ギア、アクチュエーター、ピストン、ベアリング、ベアリングリテーナ、ブッシュ、スイッチ、ベルト、軸受け、カム、ローラー、ソケット等が挙げられる。
【００６５】
上記軸受けとは、転がり軸受けの内輪、滑り軸受け等のように、軸の外周に設置され、軸と接して使用される部材であり、通常、回転運動又は直線運動する軸を支えて、その運動及び作用する荷重を保持するものである。軸受けは単独で用いることもできるし、他の部材と組み合わせて用いることもできる。他の部材と組み合わせて用いる場合、例えば、玉軸受け、ころ軸受け、ラジアル軸受け、スラスト軸受けなどの転がり軸受け；真円軸受け、部分軸受け、多面軸受けなどの滑り軸受け；オイレスベアリング；空気軸受け；磁気軸受け等に用いられる。
【００６６】
上記歯車は、通常、回転運動する軸に取り付けられ、動力伝達に用いられるものであり、例えば、平歯車、はすば歯車、ラック、内歯車、かさ歯車、マイタ歯車、ねじ歯車、ウォームギヤ、駆動歯車、遊び歯車等が挙げられる。
【００６７】
上記シールリングは、通常、回転運動する軸、又は、軸方向に移動する軸に取り付けられ、例えば、トランスミッションやピストンのシリンダーと、軸との間でオイルをシールする役割を果たすものである。このようなシールリングは、種々の用途に使用することができ、例えば、自動車等の自動変速機や、自動車、船舶、建設車両、産業機械等のエンジンのピストン用のシールリングとして使用することができる。
【００６８】
上記成形品の製造方法における成形機に関する各種条件としては特に限定されず、例えば、通常行われる条件を採用することができる。成形温度は、通常、用いる芳香族ポリエーテルケトン樹脂（Ｉ）の融点以上の温度であることが好ましい。また、成形温度は、フッ素樹脂（ＩＩ）の分解温度と芳香族ポリエーテルケトン樹脂（Ｉ）の分解温度のうち低い方の温度未満の温度であることが好ましい。このような成形温度としては、例えば２５０〜４００℃であってよい。
【００６９】
本発明の成形品は、目的とする成形品の種類、用途、形状などに応じて、射出成形、押出成形、プレス成形、ブロー成形、カレンダー成形、流延成形等の一般に熱可塑性樹脂組成物に対して用いられている成形方法によって成形することができる。また上記成形方法を組み合わせた成形方法を採用することもできる。更に、本発明の樹脂組成物と他のポリマーとを複合成形して成形してもよい。
【００７０】
また、本発明の樹脂組成物又はペレットから形成される成形品は、特に引張強度、柔軟性、電気特性に優れるために、絶縁電線の絶縁層に用いると、当該絶縁層が優れた絶縁性を有すると共に、低い比誘電率を示し、また、電線の取り回し性にも優れたものとなる。その他、当該絶縁層は耐熱性、力学的強度、引張伸び、耐クラック性にも優れ、絶縁電線を高温で使用しても絶縁層が導体から剥離しない。このように、本発明の樹脂組成物又はペレットから形成される成形品は、絶縁電線の絶縁層として好適に用いることができる。
【００７１】
従って、導体（Ａ）と、導体（Ａ）の外周に形成された絶縁層（Ｂ）とを有する絶縁電線であって、絶縁層（Ｂ）が本発明の樹脂組成物から形成されることを特徴とする絶縁電線は、良好な特性を示す。本発明の樹脂組成物又はペレットは、絶縁層（Ｂ）の厚みが薄い細線にも好適に用いることができる。
【００７２】
上記絶縁電線において、導体（Ａ）の外周に形成された絶縁層（Ｂ）は、導体（Ａ）と接するものであってもよいし、導体（Ａ）との間に、他の層、例えば他の樹脂層を介して形成されたものであってもよい。絶縁層（Ｂ）は、導体（Ａ）と接するものであることが好ましく、その場合、導体（Ａ）と絶縁層（Ｂ）とは強固に接着する。
【００７３】
絶縁層（Ｂ）の膜厚は、特に制限されないが、例えば、１〜５００μｍであることが好ましい。より好ましくは５０〜２００μｍであり、更に好ましくは、７０〜１５０μｍである。また、８０μｍ以下まで薄くすることもできる。絶縁層（Ｂ）の膜厚を薄くすることは、放熱性能に優れる点で有利である。
【００７４】
絶縁層（Ｂ）は、本発明の樹脂組成物又はペレットを導体（Ａ）の外周に形成することで得ることができ、上記絶縁電線は、例えば、上述した本発明の樹脂組成物を製造する工程と、本発明の樹脂組成物又はペレットを溶融押出で成形して、導体（Ａ）の外周に絶縁層（Ｂ）を形成する工程とを含む製造方法により製造することができる。本発明の樹脂組成物は、押出成形時に剪断速度を速くしてもメルトフラクチャーが発生しないので、本発明の樹脂組成物を成形する方法は、非常に生産性が高い。
また絶縁層（Ｂ）は、あらかじめフィルム状に加工した本発明の樹脂組成物を、導体（Ａ）の周囲に巻き回すことによっても、形成することができる。
【００７５】
本発明の樹脂組成物又はペレットを用いることで、絶縁層（Ｂ）と導体（Ａ）との接着強度を１０Ｎ／ｃｍ以上にすることができる。上記範囲の接着強度であることによって、自動車用電線やモーターコイルの巻き線の用途に特に好適である。接着強度は、１５Ｎ／ｃｍ以上であることがより好ましく、２０Ｎ／ｃｍ以上であることが更に好ましい。上記接着強度は、ＩＳＯ６７２２に準拠して測定される。
【００７６】
絶縁層（Ｂ）を形成する方法は特に限定されず、その各種条件としても、従来公知のように行うことができる。また、導体（Ａ）の上に直接絶縁層（Ｂ）を形成させても、あるいは他の層、例えば他の樹脂層を介して形成させてもよい。
【００７７】
絶縁層（Ｂ）は、上記樹脂組成物又はペレットを、導体（Ａ）の表面、又はあらかじめ他の樹脂層を形成した導体（Ａ）の当該樹脂層の表面に、溶融押出して形成する方法や、あらかじめ樹脂組成物を溶融押出してフィルムを製造し、当該フィルムを所定の大きさにスリットした後、導体（Ａ）の表面、又はあらかじめ他の樹脂層を形成した導体（Ａ）の当該樹脂層の表面に、当該フィルムを巻きつけていく方法などで形成することができる。
【００７８】
絶縁層（Ｂ）を溶融押出で形成する場合、形成する温度は、通常、用いる上記芳香族ポリエーテルケトン樹脂（Ｉ）の融点以上の温度であることが好ましい。また、成形温度は、フッ素樹脂（ＩＩ）の分解温度と芳香族ポリエーテルケトン樹脂（Ｉ）の分解温度のうち低い方の温度未満の温度であることが好ましい。このような成形温度としては、例えば２５０〜４２０℃であってよい。成形温度としては、３００〜４００℃であることが好ましい。
【００７９】
上記絶縁電線は、絶縁層（Ｂ）を形成した後加熱してもよい。上記加熱は、フッ素樹脂（ＩＩ）の融点付近の温度で加熱してもよい。
【００８０】
上記絶縁電線は、導体（Ａ）の外周に絶縁層（Ｂ）が形成されたものである。導体（Ａ）と絶縁層（Ｂ）との間に、他の層、例えば他の樹脂層を有していてもよい。また、上記絶縁電線は、上記絶縁層（Ｂ）の外周に、更に他の層、例えば他の樹脂層を有するものであってもよい。
【００８１】
上記他の樹脂層は、絶縁層（Ｂ）とは異なるものである。他の樹脂層としては、例えば、芳香族ポリエーテルケトン樹脂、フッ素樹脂、ポリアミドイミド、ポリエーテルイミド、ポリエーテルスルホン、及び、ポリフェニレンスルフィドからなる群より選択される少なくとも１種の樹脂からなる層であることが好ましい。
【００８２】
導体（Ａ）の形成材料としては、導電性が良好な材料であれば特に制限されず、例えば、銅、すずめっき銅、銀めっき銅、銅合金、銅クラッドアルミニウム、アルミニウム、銀、金、亜鉛めっき鉄等が挙げられる。
【００８３】
上記導体（Ａ）は、その形状に特に限定はなく、円形であっても平形であってもよい。
【００８４】
上記絶縁電線は、ラッピング電線、自動車用電線、ロボット用電線等に好適に使用できる。また、コイルの巻き線（マグネットワイヤー）としても好適に使用でき、上記絶縁電線を使用すれば巻線加工での損傷を生じにくい。上記巻き線は、モーター、回転電機、圧縮機、変圧器（トランス）等に好適であり、高電圧、高電流及び高熱伝導率が要求され、高密度な巻線加工が必要となる、小型化・高出力化モーターでの使用にも充分に耐えうる特性を有する。また、配電、送電又は通信用の電線としても好適である。
【実施例】
【００８５】
つぎに本発明を実施例をあげて説明するが、本発明はかかる実施例のみに限定されるものではない。
【００８６】
＜フッ素樹脂の融点＞
示差走査熱量測定（ＤＳＣ）装置を用いて、１０℃／分の速度で昇温したときの融解熱曲線における極大値に対応する温度として求めた。
【００８７】
＜溶融粘度の測定＞
芳香族ポリエーテルケトン樹脂の溶融粘度は、６０ｓｅｃ−１、３９０℃において、ＡＳＴＭ  Ｄ３８３５に準拠して測定した。
フッ素樹脂の溶融粘度は、６０ｓｅｃ−１、３９０℃において、ＡＳＴＭ  Ｄ３８３５に準拠して測定した。
樹脂組成物の溶融粘度は、６０ｓｅｃ−１、３９０℃において、ＡＳＴＭ  Ｄ３８３５に準拠して測定した。
【００８８】
＜平均分散粒子径の算出＞
溶融混練して得られた樹脂組成物のストランドより、厚さ約３０μｍの切片を切り出した。
得られた切片の断面を共焦点レーザー顕微鏡を用いて観察を行った。得られた画像データを、変換ソフト（Ｔｒｅｓｖａｌｌｅ７）を用いてＦＲＮファイルに変換した。このＦＲＮファイルを画像解析ソフト（三谷商事（株）製ＷｉｎＲＯＯＦ  ｖ６．４）を用いて読み込み、電子像を二値化する処理を行った。二値化された画像の輝度ヒストグラムを参照し、頻度値にギャップが見られる点を閾値に設定した。この閾値設定を用いて自動処理を行い、分散相の平均分散粒子径を求めた。
【００８９】
＜金属量の測定＞
実施例、比較例に用いた材料および製造した樹脂組成物の金属量は、試料１ｇを６００℃で灰化したのち、残渣を塩酸に溶解し、その溶液についてＩＣＰ発光分析を行うことにより測定した。
【００９０】
＜プレスシート成形品の作製＞
実施例、比較例で製造した樹脂組成物を用いて、熱プレス機により４００℃、３ＭＰａの条件下で圧縮成形しシートを作製した。
【００９１】
＜引張強度の測定＞
上述した方法で作製した厚さ０．５ｍｍのプレスシートを用いて、ＡＳＴＭ  Ｄ  ６３８  Ｖ型のダンベルを作製した。作製したダンベルについて、ＡＳＴＭ  Ｄ  ６３８に基づいた引張試験を行い、引張破断強度、引張破断伸びを測定した。
＜限界ＰＶ値の測定＞
上述した方法で作製した厚さ３ｍｍのプレスシートから、縦３ｃｍ・横３ｃｍ・厚さ３ｍｍの試験片を切り出し、ＪＩＳ  Ｋ  ７２１８のＡ法に準じて、摩擦摩耗試験機を使用して、鋼材Ｓ４５Ｃ（＃２４０サンドペーパー仕上げ）を相手材に、速度３ｍ／秒一定、荷重を２０Ｎから１０分毎に２０Ｎ上昇させることにより、限界ＰＶ値を測定した。
＜動摩擦係数の測定＞
上述した方法で作製した厚さ３ｍｍのプレスシートを用いて、ボールオンディスク型のＳＲＶ摩擦摩耗試験機により、室温、５０Ｈｚの条件で、動摩擦係数を求めた。
【００９２】
実施例及び比較例では、下記の材料を用いた。
芳香族ポリエーテルケトン樹脂（１−１）：ポリエーテルエーテルケトン（溶融粘度；０．７０ｋＮｓｍ−２、ナトリウム２０ｐｐｍ、カルシウム９．１ｐｐｍ。）
芳香族ポリエーテルケトン樹脂（１−２）：ポリエーテルエーテルケトン（溶融粘度；０．７０ｋＮｓｍ−２、ナトリウム２６０ｐｐｍ、カルシウム２．３ｐｐｍ。）
芳香族ポリエーテルケトン樹脂（１−３）：ポリエーテルエーテルケトン（溶融粘度；０．７０ｋＮｓｍ−２、ナトリウム４２ｐｐｍ、カルシウム１７ｐｐｍ。）
芳香族ポリエーテルケトン樹脂（１−４）：ポリエーテルエーテルケトン（溶融粘度；０．７０ｋＮｓｍ−２、ナトリウム３３０ｐｐｍ、カルシウム３０ｐｐｍ。）
芳香族ポリエーテルケトン樹脂（２−１）：ポリエーテルエーテルケトン（溶融粘度；０．５０ｋＮｓｍ−２、ナトリウム２８ｐｐｍ、カルシウム１．８ｐｐｍ。）
芳香族ポリエーテルケトン樹脂（２−２）：ポリエーテルエーテルケトン（溶融粘度；０．５０ｋＮｓｍ−２、ナトリウム３１０ｐｐｍ、カルシウム２８ｐｐｍ。）
芳香族ポリエーテルケトン樹脂（２−３）：ポリエーテルエーテルケトン（溶融粘度；０．５０ｋＮｓｍ−２、ナトリウム３７０ｐｐｍ、カルシウム５０ｐｐｍ。）
芳香族ポリエーテルケトン樹脂（１−１）〜（１−４）は、ナトリウム量及びカルシウム量が相違する他は同一の樹脂である。
芳香族ポリエーテルケトン樹脂（２−１）〜（２−３）は、ナトリウム量及びカルシウム量が相違する他は同一の樹脂である。
【００９３】
フッ素樹脂（１−１）：テトラフルオロエチレン／ヘキサフルオロプロピレン／パーフルオロ（プロピルビニルエーテル）共重合体。溶融粘度；０．５５ｋＮｓｍ−２、融点２５５℃、ナトリウム１．１ｐｐｍ、カルシウム０．２ｐｐｍ。
フッ素樹脂（１−２）：テトラフルオロエチレン／ヘキサフルオロプロピレン／パーフルオロ（プロピルビニルエーテル）共重合体。溶融粘度；０．５５ｋＮｓｍ−２、融点２５５℃、ナトリウム１５０ｐｐｍ、カルシウム３５ｐｐｍ。
フッ素樹脂（２）：テトラフルオロエチレン／ヘキサフルオロプロピレン／パーフルオロ（プロピルビニルエーテル）共重合体。溶融粘度；１．０ｋＮｓｍ−２、融点２５５℃、ナトリウム１．３ｐｐｍ、カルシウム０．４ｐｐｍ。
【００９４】
実施例１
芳香族ポリエーテルケトン樹脂（１−１）及びフッ素樹脂（１−１）を表１に示す割合（質量部）で予備混合を行い、二軸押出機（φ１５ｍｍ、Ｌ／Ｄ＝６０）を使用して、シリンダー温度３７５℃の条件下で溶融混練し、樹脂組成物を製造した。得られた樹脂組成物を共焦点レーザー顕微鏡で観察したところ、フッ素樹脂が芳香族ポリエーテルケトン樹脂中に粒子状に分散していることが確認された。また、得られた樹脂組成物を用いて、上記した方法で試験片（プレスシート）を作製し、引張試験、限界ＰＶ値の測定及び動摩擦係数の測定を行った。結果を表１に示す。
【００９５】
実施例２〜１０及び比較例１〜８
芳香族ポリエーテルケトン樹脂の種類、フッ素樹脂の種類、混練温度を表１〜４に示すように変更したこと以外は、実施例１と同様にして樹脂組成物を製造した。また、同様にして、各種物性を測定した。結果を表１〜４に示す。
【００９６】
【表１】
2016079391.tif 000002
【００９７】
【表２】
2016079391.tif 000003
【００９８】
【表３】
2016079391.tif 000004
【００９９】
【表４】
2016079391.tif 000005
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
芳香族ポリエーテルケトン樹脂（Ｉ）及びフッ素樹脂（ＩＩ）を含む樹脂組成物であって、
芳香族ポリエーテルケトン樹脂（Ｉ）は、下記式（ａ１）〜（ａ５）のいずれかで表される繰り返し単位を含み、
フッ素樹脂（ＩＩ）は、テトラフルオロエチレン（ＴＦＥ）／ヘキサフルオロプロピレン（ＨＦＰ）共重合体、ＴＦＥ／ＨＦＰ／パーフルオロ（アルキルビニルエーテル）（ＰＡＶＥ）共重合体、ＴＦＥ／ＰＡＶＥ共重合体〔ＰＦＡ〕、エチレン（Ｅｔ）／ＴＦＥ共重合体、Ｅｔ／ＴＦＥ／ＨＦＰ共重合体、ポリクロロトリフルオロエチレン〔ＰＣＴＦＥ〕、クロロトリフルオロエチレン（ＣＴＦＥ）／ＴＦＥ共重合体、ＣＴＦＥ／ＴＦＥ／ＰＡＶＥ共重合体、Ｅｔ／ＣＴＦＥ共重合体、ＴＦＥ／フッ化ビニリデン（ＶｄＦ）共重合体、ＶｄＦ／ＨＦＰ／ＴＦＥ共重合体、ＶｄＦ／ＨＦＰ共重合体、ポリフッ化ビニリデン（ＰＶｄＦ）、ポリフッ化ビニル（ＰＶＦ）、及び、溶融加工性のポリテトラフルオロエチレン（ＰＴＦＥ）からなる群より選択される少なくとも１種であり、
前記組成物中のナトリウムの量が前記組成物に対して１２０ｐｐｍ以下またはカルシウムの量が前記組成物に対して１０ｐｐｍ以下であることを特徴とする樹脂組成物。
式（ａ１）：［−Ａｒ−Ｏ−Ａｒ−Ｃ（＝Ｏ）−］ （ａ１）
式（ａ２）：［−Ａｒ−Ｏ−Ａｒ−Ｃ（＝Ｏ）−Ａｒ−Ｃ（＝Ｏ）−］ （ａ２）
式（ａ３）：［−Ａｒ−Ｏ−Ａｒ−Ｏ−Ａｒ−Ｃ（＝Ｏ）−］ （ａ３）
式（ａ４）：［−Ａｒ−Ｏ−Ａｒ−Ｃ（＝Ｏ）−Ａｒ−Ｏ−Ａｒ−Ｃ（＝Ｏ）−Ａｒ−Ｃ（＝Ｏ）−］（ａ４）
式（ａ５）：［−Ａｒ−Ｏ−Ａｒ−Ｏ−Ａｒ−Ｃ（＝Ｏ）−Ａｒ−Ｃ（＝Ｏ）−］ （ａ５）
（式（ａ１）〜（ａ５）中、Ａｒは置換基を有していてもよい２価の芳香族炭化水素環基を表す。）
【請求項２】
組成物中のナトリウムの量が前記組成物に対して１２０ｐｐｍ以下であり、かつカルシウムの量が前記組成物に対して１０ｐｐｍ以下である請求項１記載の樹脂組成物。
【請求項３】
フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体である請求項１又は２記載の樹脂組成物。
【請求項４】
芳香族ポリエーテルケトン樹脂（Ｉ）とフッ素樹脂（ＩＩ）との質量比（Ｉ）：（ＩＩ）が９９：１〜３０：７０である請求項１、２又は３記載の樹脂組成物。
【請求項５】
芳香族ポリエーテルケトン樹脂（Ｉ）とフッ素樹脂（ＩＩ）との溶融粘度比（Ｉ）／（ＩＩ）が０．０１〜５．０である請求項１、２、３又は４記載の樹脂組成物。
但し、芳香族ポリエーテルケトン樹脂（Ｉ）及びフッ素樹脂（ＩＩ）の溶融粘度は、６０ｓｅｃ−１、３９０℃において、ＡＳＴＭ  Ｄ３８３５に準拠して測定する値である。
【請求項６】
フッ素樹脂（ＩＩ）の融点が２３０〜３５０℃である請求項１、２、３、４又は５記載の樹脂組成物。
【請求項７】
芳香族ポリエーテルケトン樹脂（Ｉ）は、ポリエーテルエーテルケトンである請求項１、２、３、４、５又は６記載の樹脂組成物。
【請求項８】
芳香族ポリエーテルケトン樹脂（Ｉ）は、ポリエーテルエーテルケトンであり、フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体である請求項１、２、３、４、５、６又は７記載の樹脂組成物。
【請求項９】
請求項１、２、３、４、５、６、７又は８記載の樹脂組成物を成形して得られることを特徴とするペレット。
【請求項１０】
成形後に滑剤が添加された請求項９記載のペレット。
【請求項１１】
請求項１、２、３、４、５、６、７又は８記載の樹脂組成物、若しくは、請求項９又は１０記載のペレットから形成されることを特徴とする成形品。
【請求項１２】
請求項１、２、３、４、５、６、７又は８記載の樹脂組成物、若しくは、請求項９又は１０記載のペレットにより被覆されることを特徴とする電線。
【請求項１３】
請求項１、２、３、４、５、６、７又は８記載の樹脂組成物を製造するための製造方法であって、
ナトリウムの量が前記組成物に対して１２０ｐｐｍ以下またはカルシウムの量が前記組成物に対して１０ｐｐｍ以下となるように、芳香族ポリエーテルケトン樹脂（Ｉ）及びフッ素樹脂（ＩＩ）の組み合わせを選択する工程、及び、芳香族ポリエーテルケトン樹脂（Ｉ）及びフッ素樹脂（ＩＩ）を混練する工程を含む製造方法。